(57)【要約】【課題】液性媒体を意図した表面に均一に保持できる固相体を提供する。【解決手段】液性媒体に関して第１の撥液性を有し、液体媒体を主として保持するための第１の領域と、第１の領域の輪郭の少なくとも一部に接して第１の撥液性よりも液性媒体に関しより低い撥液性である第２の撥液性を有する第２の領域と、を、固相体の表面に備えるようにする。こうすることで、第１の領域内の液性媒体の表面張力の少なくとも一部が第２の領域によって打ち消され、液性媒体を第１の領域内に均一に保持することができるようになる。【選択図】図１
2012181068.tif 000002
【特許請求の範囲】
【請求項１】
液性媒体を保持するための固相体であって、
前記液性媒体に関して第１の撥液性を有し、前記液体媒体を主として保持するための第１の領域と、
前記第１の領域の輪郭の少なくとも一部に接して前記第１の撥液性よりも前記液性媒体に関しより低い撥液性である第２の撥液性を有する第２の領域と、
を、前記固相体の表面に備える、固相体。
【請求項２】
前記液性媒体は親水性媒体である、請求項１に記載の固相体。
【請求項３】
前記第１の領域は、二酸化ケイ素を含むガラス組成を有するガラス表面以上の撥液性を有する領域である、請求項１又は２に記載の固相体。
【請求項４】
前記第２の領域は、親水性官能基又は親水性化合物を前記固相体の前記表面に有する領域である、請求項１〜３のいずれかに記載の固相体。
【請求項５】
前記第２の領域は、無機酸化物粒子を前記固相体の表面に有する領域である、請求項１〜４のいずれかに記載の固相体。
【請求項６】
前記第１の領域は、疎水性官能基又は疎水性化合物を前記固相体の表面に有する領域である、請求項１〜５のいずれかに記載の固相体。
【請求項７】
前記第１の領域は、アゾベンゼン基を有するアゾポリマーを前記固相体表面に有する領域である、請求項１〜６のいずれかに記載の固相体。
【請求項８】
前記固相体は、DNAアレイ、プロテインアレイ、又は免疫組織染色のために用いる、請求項１〜７のいずれかに記載の固相体。
【請求項９】
液性媒体を保持するための固相体の製造方法であって、
前記固相体の表面に、前記液性媒体に関し前記固相体の表面よりも低い撥液性を有する領域を前記液性媒体を保持しようとする領域の輪郭の少なくとも一部に接するように形成する工程、
を備える、製造方法。
【請求項１０】
液性媒体を保持するための固相体の製造方法であって、
前記固相体の表面に、前記液性媒体に関し前記固相体の表面よりも高い撥液性を有する領域を前記液性媒体を保持しようとする領域に形成する工程、
を備える、製造方法。
【請求項１１】
液性媒体を保持する固相体の製造方法であって、
前記液性媒体を保持しようとする領域に対して、前記液体媒体に関し第１の撥液性を付与する工程と、
前記液性媒体を保持しようとする領域の輪郭の少なくとも一部に接するように、前記液性媒体を保持しようとする領域よりも前記液性媒体に関しより低い撥液性である第２の撥液性を付与する工程と、
を備える、製造方法。
【請求項１２】
前記第１の撥液性を付与する工程は、アゾベンゼン基を有する光応答性ポリマーを、前記液性媒体を前記固相体の表面に付与する工程であり、
前記第２の撥液性を付与する工程は、前記液性媒体を保持しようとする領域の輪郭の少なくとも一部に接するように無機酸化物粒子を付与する工程である、請求項１１に記載の製造方法。
【請求項１３】
固相体上で液性媒体を保持させる方法であって、
請求項１〜８のいずれかに記載の固相体の前記第１の領域に前記液性媒体を供給し保持させる工程、を備える、方法。
【請求項１４】
固相体上に保持した液性媒体中で反応させる方法であって、
請求項１〜８のいずれかに記載の固相体の前記第１の領域に前記液性媒体を供給し保持させる工程と、
前記液性媒体内において反応を実施する工程と、
を備える、方法。
【発明の詳細な説明】
【技術分野】
【０００１】
本発明は、液性媒体の保持に適した固相体、当該固相体の製造方法、当該固相体を用いた反応方法等に関する。
【背景技術】
【０００２】
従来、スライドグラスなどの表面に緩衝液などの液性媒体を保持して反応を行うことを意図した固相体が各種知られている。例えば、スライドグラスのような固相体表面にプローブや抗原を固定化しておき、固相体表面においてハイブリダイゼーション反応や抗原抗体反応を実施することがある。固相体表面で液性の反応を生じさせるには、平面である固相体表面にいかに液体を保持するかが重要である。特に、この種の固相体は、その表面の撥液性から水溶液を安定的に保持することが困難な場合があった。液体を意図した領域内に安定して保持できない場合、反応にムラが生じてしまう。
【０００３】
固相体表面に液体を保持する一つの手段は、固相体上のプローブ等が固定された反応のための領域の外周に立設される壁部を有するギャップカバーグラスなどが提供されている（非特許文献１）。こうしたギャップカバーグラスによれば、固相体表面に液体を収容するキャビティを形成することができ、液体を安定的に保持できるとともに、スライドグラスあたりに必要な薬剤の量を低減できるというメリットがある。
【０００４】
また、他の一つの手段として、固相体全体を収容する凹部を有するシャーレも知られている（非特許文献２）。各凹部に反応液を供給して反応を実施することもできる。
【先行技術文献】
【非特許文献】
【０００５】
【非特許文献１】松浪硝子工業株式会社のホームページ http://www.matsunami-glass.co.jp/life/bio/data12.html
【非特許文献２】Thremo scientific社のホームページhttp://www.nuncbrand.com/en/page.aspx?id=10740
【発明の概要】
【発明が解決しようとする課題】
【０００６】
従来の方法は、固相体表面に液体をおおよそ安定して保持することはできた。しかしながら、ギャップカバーグラスの使用は、操作を煩雑するとともに反応コストを向上させてしまう。凹部を有するシャーレの場合、必要な反応液量が増大してしまうとともに、本来反応液が接する必要のない、固相体の裏面や側面などにも反応液が触れてしまうため、洗浄操作を煩雑化してしまう。従来の方法の上記したデメリットは、自動化不適応の要因でもあった。
【０００７】
そこで、本発明は、固相体上の意図した領域に液性媒体を簡易に安定して保持することのできる固相体及びその利用を提供することを、その目的とする。
【課題を解決するための手段】
【０００８】
本発明者らは、固相体表面の撥液性と当該表面に供給する液性媒体と当該表面の液性媒体に対する撥液性に関し、種々の検討を行った。その結果、液性媒体を安定して保持する一つの手法として、従来にない新たな構成にいたった。すなわち、液体を保持したい領域とその外延領域とに関し、あえて、液体保持領域において液性媒体に対する親和性を低くし、外延領域においてその親和性を高くすることで、液体保持領域の全体にわたり安定して液性媒体を保持できるという知見を得た。本発明によれば以下の手段が提供される。
【０００９】
本発明によれば、液性媒体を保持するための固相体であって、
前記液性媒体に関して第１の撥液性を有し、前記液体媒体を主として保持するための第１の領域と、
前記第１の領域の輪郭の少なくとも一部に接して前記第１の撥液性よりも前記液性媒体に関しより低い撥液性である第２の撥液性を有する第２の領域と、
を、前記固相体の表面に備える、固相体が提供される。
【００１０】
前記液性媒体は親水性媒体であってもよい。前記固相体は、DNAアレイ、プロテインアレイ、又は免疫組織染色用とすることができる。
【００１１】
前記第１の領域は、二酸化ケイ素を含むガラス組成を有するガラス表面以上の撥液性を有する領域としてもよい。また、前記第２の領域は、親水性官能基又は親水性化合物を前記固相体の前記表面に有する領域であってもよい。さらに、前記第２の領域は、無機酸化物粒子を前記固相体の表面に有する領域であってもよい。
【００１２】
前記第１の領域は、疎水性官能基又は疎水性化合物を前記固相体の表面に有する領域であってもよい。前記第１の領域は、アゾベンゼン基を有する光応答性成分を前記固相体表面に有する領域であってもよい。
【００１３】
本発明によれば、また、液性媒体を保持するための固相体の製造方法であって、前記固相体の表面に、前記液性媒体に関し前記固相体の表面よりも低い撥液性を有する領域を前記液性媒体を保持しようとする領域の輪郭の少なくとも一部に接するように形成する工程、を備える、製造方法も提供される。また、液性媒体を保持するための固相体の製造方法であって、前記固相体の表面に、前記液性媒体に関し前記固相体の表面よりも高い撥液性を有する領域を前記液性媒体を保持しようとする領域に形成する工程、を備える、製造方法も提供される。さらに、液性媒体を保持する固相体の製造方法であって、前記液性媒体を保持しようとする領域に対して、前記液体媒体に関し第１の撥液性を付与する工程と、前記液性媒体を保持しようとする領域の輪郭の少なくとも一部に接するように、前記液性媒体を保持しようとする領域よりも前記液性媒体に関しより低い撥液性である第２の撥液性を付与する工程と、を備える、製造方法も提供される。
【００１４】
本発明によれば、固相体上で液性媒体を保持させる方法であって、上記いずれかに記載の固相体の前記第１の領域に前記液性媒体を供給し保持させる工程、を備える、方法も提供される。
【００１５】
本発明によれば、固相体上に保持した液性媒体中で反応させる方法であって、上記いずれかに記載の固相体の前記第１の領域に前記液性媒体を供給し保持させる工程と、前記液性媒体内において反応を実施する工程と、を備える、方法が提供される。
【図面の簡単な説明】
【００１６】
【図１】本発明の一実施形態を示す図である。
【図２】実施例におけるスライドグラス上の各種領域のレイアウトを示す図である。
【図３】スライドグラス上の抗体のスポットレイアウトを示す図である。
【図４】スライドグラス上の抗体スポットに対して滴下した抗原溶液のレイアウトを示す図である。
【図５】スライドグラスから得られたシグナルを示す図である。
【発明を実施するための形態】
【００１７】
本発明は、液性媒体の保持に適した固相担体、当該固相担体の製造方法、当該固相担体を用いた液性媒体の保持方法、当該固相担体を用いた反応方法に関する。本発明の固相担体によれば、図１に示すように、液性媒体を保持するための第１の領域よりもその外延にある第２の領域において液性媒体に対する親和性が高くなっている。本発明の固相体によれば、固相体上の意図した表面に液性媒体を簡易に安定して保持することができる。
【００１８】
本発明を理論的に拘束するものではないが、本発明の固相体による効果は、以下の作用によるものと発明者らは推測している。すなわち、液性媒体には第１の領域の表面特性に基づいて表面張力が作用しているが、第1の領域の外延である第２の領域では、第２の領域の表面特性により液性媒体の表面張力の少なくとも一部が打ち消され、第２の領域においてより安定的に保持される。この結果、液性媒体を、第１の領域に安定して保持できる。また、液性媒体を、第１の領域の全体を均一に広がって保持できる。
【００１９】
本発明の固相体によれば、固相体表面の表面特性の調整によって、固相体表面の意図した領域である第１の領域内に液性媒体を安定してかつ均一に保持できるようになる。このため、再現性がよく、場所等の起因する反応ムラなどや抑制又は回避された反応を実施できる固相体を提供できる。
【００２０】
また、本発明の固相体によれば、必要な薬剤量、反応液量も低減できる。また、反応コストを低減できるともに、反応操作を煩雑化することもない固相体を提供できる。また、特別な装置なく簡易に液性媒体を固相体表面に保持できる。したがって、自動化に適した固相体を提供できる。
【００２１】
さらにまた、液性媒体と反対の液性の媒体で液体カバースリップを用いる場合、液性媒体の外延に液体カバースリップに対して親和性の低い領域が存在することとなるので、液体カバースリップによる反応への悪影響も抑制又は回避できる固相体を提供できる。
【００２２】
本発明の固相担体を用いた液性媒体の保持方法や反応方法によれば、本発明の固相体を用いることにより、上記効果が実現される。
【００２３】
以下、本明細書の開示に含まれる種々の実施形態について詳細に説明する。
【００２４】
（固相体）
本発明の固相体は、液性媒体を保持するための固相体である。本明細書において固相体は、液性媒体をその表面に保持する程度の平面を有している。その形態は特に限定しないが、例えば、シート状体等が挙げられる。固相体を構成する材料や構造（積層）については特に限定しない。後述するように、固相体は、特定の表面特性を有して入れば足りる。典型的には、ガラス、セラミックス、プラスチック、金属等の公知の材料が用いられる。固相体は単一の材料で構成されて、当該材料が第１の領域の表面特性に寄与していてもよい。また、固相体は、積層体で構成されて基材表面に対して付与された層が、第１の領域の表面特性に寄与していてもよい。
【００２５】
本明細書において液性媒体とは、単一あるいは混成の液体、溶液を含み、溶質等に依存して粘性の高い液体も含まれる。  液性媒体には、それ自体ＤＮＡやタンパク質など意図する反応に応じた反応基質が含まれていてもよい。
【００２６】
液性媒体は、水、水と相溶性のある有機溶媒、これらの混液あるいはこれらを媒体とする溶液などを含む親水性の液性媒体であってもよい。こうした有機溶媒としては、メタノール、エタノール、ｎ−プロパノール、イソプロパノールなどの炭素数が１〜５程度の低級アルコール、ＤＭＦ、ＤＭＳＯ等などが挙げられる。親水性の液性媒体としては、典型的には、水、水と相溶する各種有機溶媒、これらの混液、１又は２以上の溶質を含む溶液等が挙げられる。より具体的には、水や緩衝液を含む各種塩類の溶液が挙げられる。
【００２７】
液性媒体は、上記した親水性の液性媒体以外の液性媒体であってもよい。すなわち、いわゆる水と相溶しない有機溶媒、またはそれらの混液、溶質を含むそれらの溶液であってもよい。
【００２８】
（第１の領域及び第２の領域）
固相体は、液性媒体に関して表面特性の異なる二つの領域を少なくとも備えている。固相体は、第１の撥液性を有し、液体媒体を主として保持するための第１の領域を有している。また、固相体は、第１の領域の輪郭の少なくとも一部に接して第１の撥液性よりも前記液性媒体に関しより低い撥液性である第２の撥液性を有する第２の領域を有している。
【００２９】
（固相体上における第１の領域及び第２の領域のレイアウト）
第１の領域は、固相体上において液体を保持することを意図した領域である。第１の領域は、固相体の表面において一つののみ備えられていてもよいし、２以上備えられていてもよい。固相体上の反応のために準備に準備される領域（以下、単に反応領域という。）の個数及びその形態に応じて設けられる。自動化を考慮した場合には、固相体表面の反応可能な領域のおおよそ全体を第１の保持領域とし、その外延を第２の領域とすることが好ましい。
【００３０】
固相体の表面を複数に区画して、異なる基質、異なる基質濃度、あるいは異なる媒体を用いた液性媒体を供給して保持させる場合等には、複数の第１の領域が備えられる。この場合、第１の領域は、アレイ状に多数個固相体表面に備えられていてもよい。なお、複数個の第１の領域を固相体上に備える場合には、隣接する第１の領域は、液性媒体に対して第２の領域よりも撥液性の高い領域で離隔されていることが好ましい。
【００３１】
第２の領域は、固相体において、第１の領域の輪郭の少なくとも一部に接して備えられる。こうすることで、第２の領域において液性媒体は第２の領域の表面特性（第１の領域よりも液性媒体に対して撥液性が低い（より親和性である。））により、第２の領域では第１の領域におけるよりも表面張力が低減して第２の領域を濡らして保持される。液性媒体が、第１の領域の輪郭の少なくとも一部において第２の領域に安定的に保持されることにより、第２の領域がない場合よりも安定的に第１の領域に保持される。
【００３２】
第２の領域は、好ましくは、第１の領域の輪郭に半分以上にわたって接して備えられる。好ましくは、第１の領域の輪郭の８０％以上、より好ましくは９０％以上、さらに好ましくはほぼ全体にわたって備えられる。第２の領域は、前記輪郭に沿って連続的に備えられてもよいし、断続的に備えられてもよい。第２の領域は、典型的には、図１に示すように、第１の領域の外延の全体にわたり、第１の領域を囲繞するように備えられている。
【００３３】
第１の領域は典型的には、円形、正方形、長方形状を有しており、第２の領域は、こうした形状の輪郭に沿った枠状を有している。第２の領域の幅は、第１の領域の大きさや表面特性、液性媒体の種類によっても異なり、特に限定されないが、通常のサイズのスライドグラスの外枠に適用される場合には、１ｍｍ以上とすることが好ましく、より好ましくは２ｍｍ以上であり、さらに好ましくは３ｍｍ以上である。
【００３４】
（第１の領域と第２の領域の撥液性）
液性媒体に対する撥液性に関し、第１の領域よりも第２の領域が低くなっている。換言すれば、液性媒体に対する親和性に関し、第１の領域よりも第２の領域が高くなっている。第１の領域と第２の領域の撥液性（親和性）の差は、用いる液性媒体によっても異なる。第１の領域において液性媒体に対して撥液性が大きければ大きいほど、第２の領域の撥液性は第１の領域よりも低くする必要がある。第１の領域によって液性媒体に作用する表面張力が大きいため、それをキャンセルして第２の領域に液性媒体を保持するには液性媒体に対する撥液性は低い必要があるからである。一方、第１の領域の液性媒体に対する撥液性がそれほど大きくなければ、第２の領域における液性媒体に対する撥液性は第１の領域に比べて少し低いだけでも十分に液性媒体に生じた表面張力を、第２の領域で液性媒体を保持できる程度にキャンセルできる。
【００３５】
液性媒体が水のとき、通常のケイ酸ガラス表面を第１の領域とするとき、同一のガラス表面に良好な親水性を有する酸化ジルコニウムの粒子を付与して得られた表面を第２の領域とすることで、水を良好に第１の領域に保持できる。一方、シリコン樹脂でコートしたガラス表面を第１の領域とするとき、同一のガラス表面に酸化ジルコニウムの粒子を付与して得られた表面を第２の領域としても、水を良好に第１の領域に保持できないが、超親水性の酸化アルミニウム粒子を付与した表面を第２の領域とすると、水を良好に第１の領域に保持できるようになる。
【００３６】
用いる液性媒体に対して第１の領域と第２の領域の撥液性を設定することは、当業者が必要に応じて可能である。通常、用いる液性媒体は目的から既に決定されていることが多い。また、液性媒体を保持する第１の領域の表面特性も、反応基質、例えば、ＤＮＡやタンパク質などであるが、これら基質の特性、固定化法、反応の種類等により、これもまた多くの場合自ずと決定されている。したがって、液性媒体、第１の領域の撥液性が既に設定された状態で、第１の領域の輪郭に接する第２の領域の撥液性を決定すればよい。典型的な液性媒体である水又は水溶液に対して、第１の領域よりもより撥液性が低く（親和性が高く）なるように、適宜表面処理を行うことで、適切な第２の領域の撥液性を決定できる。
【００３７】
第１の領域は、例えば、二酸化ケイ素を含むケイ酸ガラスなどの各種ガラス、プラスチック、セラミックス、ＤＬＣなどの炭素材料及び金属などの材料そのもの表面のほか、適当な基材に表面処理がなされ表面であってもよい。こうした表面処理としては、特に限定しないが、公知のスライドグラス等に適用される各種の表面処理が挙げられる。例えば、アミノ基、カルボキシル基などの官能基を付与する表面処理が挙げられる。また、薄膜が付与された表面であってもよい。こうした表面の場合、薄膜の表面特性が大きく第１の領域の表面特性に寄与する。が付与されたものであってもよい。例えば、アゾベンゼン基を有するユニットを含むポリマーが挙げられる。こうしたポリマーは、アゾベンゼン基の光応答性に基づいて、光照射により物体をそのままその表面に固定化できるからである。こうしたポリマーとしては、既に特開２００４−２５１８０１号公報、特開２００４−３２９６８２号公報等に開示されており、当業者であれば、アゾベンゼン基を有するポリマーを基材表面に容易にコートすることができる。
【００３８】
液性媒体が水又は水溶液などの親水性の液性媒体のとき、第１の領域は、ケイ酸ガラスなどのガラス表面以上の撥液性を有することが好ましい。第１の領域がこうした撥液性を有するときに、第２の領域が有効に作用するからである。
【００３９】
第１の領域は、第２の領域との関係において、より液性媒体に対する撥液性が大きい。液性媒体が、水又は水溶液などの親水性であるとき、第１の領域の表面は、疎水性官能基又は当該官能基を有する疎水性化合物を固相体表面に有していてもよい。こうした疎水性官能基は、特に限定しないが、アルキル基などの炭化水素基等が挙げられ、また化合物としては、シリコン樹脂等が挙げられる。疎水性を発揮する粒子を有していてもよい。
【００４０】
第２の領域は、液性媒体に対して第１の領域よりも低い撥液性に設定される。例えば、第２の領域は、液性媒体に対する撥液性を低減する（親和性を向上する）ような物質を付与したり、形状変化を付与してもよい。こうした物質や処理の種類や程度は、液性媒体の種類と第１の領域の表面特性によって設定される。
【００４１】
液性媒体が水又は水溶液などの親水性の液性媒体のとき、第２の領域は、アミノ基やカルボキシル基などの親水性官能基又は当該官能基を有する親水性化合物を固相体表面に有していてもよい。また、同じ目的のために、無機酸化物粒子を固相体表面に有していてもよい。無機酸化物としては、特に限定しないで、酸化アルミニウム、酸化ジルコニウム、酸化マグネシウム、酸化チタンなどの各種金属酸化物が挙げられる。好ましくは酸化アルミニウム及び酸化ジルコニウムであり、より好ましくは酸化アルミニウムである。また、こうした無機酸化物は、球状粒子であることが好ましく、その平均粒経は１ｎｍ以上２μｍ以下であることが好ましい。こうした平均粒径範囲であると、液性媒体とこうした粒子とが空気等に妨害されることなく直接接することで高い親水性を発揮するからである。より好ましくは１ｎｍ以上１００ｎｍ以下である。なお、平均粒経は、動的光散乱法により日機装株式会社製粒度分布測定装置ナノトラックＵＰＡを用いる方法あるいはそれと同等の精度と正確性を有する方法により測定するものとする。
【００４２】
液性媒体が非親水性の液性媒体のときには、第１の領域はより親水性とし、第２の領域はより疎水性とする。このための手法は、液性媒体が親水性の液性媒体のときについて第２の領域と第１の領域について説明した手法をそれぞれ適用すればよい。
【００４３】
本発明の固相体は、DNAアレイ、プロテインアレイ、免疫組織染色用等の各種の臨床用、研究用の固相体として用いられる。また、本発明の固相体は、第１の領域に反応基質としてのタンパク質（アミノ基が２０個以下程度のペプチドも含む）、ＤＮＡなどのオリゴヌクレオチドなどが予め固定化されたものであってもよい。
【００４４】
（固相体の製造方法）
本発明の固相体の製造方法は、固相体の表面に、液性媒体に関し固相体の表面よりも低い撥液性を有する領域を液性媒体を保持しようとする領域の輪郭に接するように形成する工程、を備えることができる。本方法は、例えば、固相体の表面が既に第１の領域として用いうるであって、こうした固相体表面に対して第２の領域に相当する領域を新たに形成する形態を意図している。この方法によれば、第２の領域となる処理を行うことによって、容易に、本発明の固相体を得ることができる。
【００４５】
この方法は、また、例えば、第１の領域として使用できる固相体表面に、反応基質の少なくとも一つを公知の方法で固定化した後に、第２の領域を形成する工程を実施する形態としてもよい。すなわち、予め第２の領域が準備された固相体としてではなく、第２の領域を反応工程内の一部の工程として実施してもよい。例えば、実施例に示すような簡易な方法によるアルミナナノ粒子の付着による第２の領域の形成工程を実施するときには、こうした形態であってもよい。
【００４６】
また、本発明の固相体の製造方法は、固相体の表面に、液性媒体に関し固相体の表面よりも高い撥液性を有する領域を液性媒体を保持しようとする領域に形成する工程を備えることができる。本方法は、例えば、固相体の表面が既に第２の領域として用いうるであって、こうした固相体表面に対して第１の領域に相当する領域を新たに形成する形態を意図している。この方法によれば、第１の領域となる処理を行うことによって、容易に、本発明の固相体を得ることができる。
【００４７】
さらに、本発明の固相体の製造方法は、液性媒体を保持しようとする領域に対して、液体媒体に関し第１の撥液性を付与する工程と、液性媒体を保持しようとする領域の輪郭の少なくとも一部に接するように、液性媒体を保持しようとする領域よりも液性媒体に関しより低い撥液性である第２の撥液性を付与する工程と、を備えることができる。本方法は、例えば、固相体の表面に、新たに第１の領域を形成するとともに、第２の領域を形成する形態を意図している。この方法によれば、固相担体の表面特性をキャンセルして本発明の固相担体を製造できる。
【００４８】
この形態においては、第１の領域と第２の領域とを、それぞれの最終の配置パターンに対応するように形成してもよいし、第１の領域を固相体表面に形成しておき、第１の領域に重ねて第２の領域を形成して、最終の配置のパターンとしてもよい。さらに、第２の領域を予め固相体表面に形成しておき、この第２の領域に重ねて第１の領域を形成して、最終の配置パターンとしてもよい。この形態の一例として、例えば、第１の撥液性付与工程として、固相体表面にアゾベンゼン基を有する光応答性ポリマーを付与する工程とし、前記第２の撥液性付与工程として、この第１の領域上の液性媒体を保持しようとする領域の輪郭の少なくとも一部に接するように無機酸化物粒子を付与する工程としてもよい。
【００４９】
第１の領域や第２の領域の形成にあたっては、固相体表面等に、各種官能基や化合物、粒子、形状等を付与する。各種官能基を付与する方法は、固相体表面の官能基を利用して共有結合を形成したり、静電的結合を形成したりすることなどが挙げられる。化合物としてポリマーを付与するときには、ポリマーを化合物と同様にて共有結合を介して導入できる場合があるほか、ポリマーを薄膜として形成してもよい。また、粒子を付与するには、粒子の各種コーティング方法が用いられる。最も簡易には、粒子を含む溶液を表面に塗布して乾燥して固定化する方法が挙げられる。強固にこうした粒子を固着するには、可能な範囲で加熱することが好ましい。なお、官能基や化合物等の付与は、例えば、固相担体表面を薄く削るなどして表層内部にある官能基等を露出させてもよい。このとき、化合物の皮膜等は、適当なワイプ材で擦過するとその一部が崩壊脱落して皮膜の内部あるいは皮膜の下層側の官能基等が露出される。このほか、親水化や撥水化のために用いられる表面処理などの公知の技術を適用して、第１の領域及び第２の領域を形成することができる。
【００５０】
（反応方法）
本発明の反応方法は、本発明の固相体の第１の領域に前記液性媒体を供給し保持させる工程と、液性媒体内において反応を実施する工程と、を備えることができる。本方法によれば、第１の領域内に液性媒体を安定してかつ均一に保持できるようになる。このため、再現性がよく、場所等の起因する反応ムラなどや抑制又は回避された反応を実施できる。また、反応操作を簡略化し、コストも低減させることができ、自動化も容易となっている。さらに、液性媒体と反対の液性の媒体で液体カバースリップを用いる場合、液体カバースリップによる反応への悪影響も抑制又は回避できる。
【００５１】
なお、本発明には、本発明の固相体の第１の領域に液性媒体を供給し保持させる工程、を備える、固相体上で液性媒体を保持させる方法も提供される。
【実施例】
【００５２】
以下、本発明を、実施例を挙げて具体的に説明するが、本発明はこれらの実施例に限定されるものではない。
【実施例１】
【００５３】
（溶液保持性能の評価）
以下の表に示す各種スライドグラスを本発明における固相体として使用した。アゾポリマーは、特開２００３−３２９６８２号公報の実施例５に開示されたアゾ色素を含むメタクリルモノマー（アミノ基とシアノ基とを含むアゾ色素を備える）を取得して、メタクリルモノマーと共重合させることにより得た。DLCは、特開2008-232877号公報の実施例に開示される方法に準じて作製した、ケイ素を含有する炭素質膜を有する基板である。第１の領域は、固相体表面そのものとし、スライドグラス表面において第１の領域と第２の領域を図２に示すレイアウトで、以下の方法で作成した。なお、アセトンによる拭き取り処理は、アゾポリマーによる表面処理を除去する目的で行った。また、アルミナは平均粒経約１０〜２０ｎｍの粒子を用い、ジルコニアは、平均粒経約６０〜７０nmの球状粒子を用いた。
【００５４】
すなわち、綿棒に第２の領域形成の溶液として準備した表に示す各種溶液を染み込ませ、図２に示すスライドグラスの外枠部分をなぞった。この操作により約３mm幅の第２の領域が形成された。このスライドグラスに対して水２ｍｌを滴下し、第２の領域で囲繞される第１の領域内に均一に水を広げた後、1mｌの水を吸い取った。なお、第２の領域を形成しない比較例も同時に作製し、同様に水を滴下した。
【００５５】
評価は以下のようにして行った。２mｌの水が第１の領域の全体に広がらなかった場合を×、２mｌの水が第１の領域の全体に広がるが１mｌ吸い上げた後、その広がりが保持できなかった場合は△、吸い取った後も均一な広がりが保持できた場合は○とした。結果を併せて表１に示す。
【００５６】
【表１】
2012181068.tif 000003
【００５７】
表１に示すように、第２の領域を形成しない比較例やアセトン処理では安定的に水が維持されなかったが、無機酸化物のナノ粒子ゾルを付与して当該粒子を有する第２の領域を形成した場合は安定的に水が維持されるようになり、アルミナナノ粒子の場合、高撥水性のシリコン加工スライドグラスにおいてもその効果を発揮した。
【００５８】
以上のことから、保持領域よりもより液性媒体に対して撥液性の低い(親和性の高い）外延領域を形成することで、液性媒体を安定してかつ均一に保持領域に保持できることがわかった。
【実施例２】
【００５９】
本実施例では、実施例１の固相体２（アゾポリマー）を用いて、固相体上で抗原抗体反応を実施し、その結果を評価した。操作を以下に示す。
【００６０】
まず、市販の抗体A及びBを図３に示すレイアウトで固相体２（第２の領域形成前）に光固定化し抗体チップを作製した。作製した抗体チップ上にBSA/PBSを滴下し、ギャップカバーグラスをかぶせて、LEDランプにて30分光照射を行いブロッキングした。光照射を終えた抗体チップを0.01%Tween-PBSにて、5分、二回洗浄し、遠心乾燥させた。次いで、図４に示すレイアウトで各固定化抗体が認識する各種濃度の抗原溶液をスポット群上にそれぞれ滴下し固定化抗体と反応させた。
【００６１】
その後、PBS-Tにて、5分、二回洗浄し、乾燥させた。実施例１と同一のアルミナナノ粒子ゾルを綿棒に含ませ、スライドグラスのスリ側と外縁をなぞり枠状の第２の領域を形成した。
【００６２】
次いで、抗体チップを自動免疫染色装置(ロッシュダイアグノスティクス社ベンタナ XTシステム ディスカバリー)にセットし、その上に５%スキムミルク溶液２ｍｌを滴下し、    自動免疫染色装置のプログラムに従い、ビオチン化抗体及びアルカリホスファターゼ標識ストレプトアビジンを反応させた。その後、0.01%Tween-PBS洗浄液で１０分、2回繰り返し洗浄した。この固相体を遠心チューブに入れ3000rpm、1分間遠心し乾燥させた後、アルカリホスファターゼの基質であるCDP−Star溶液を抗体チップに滴下し、化学発光により、Lumivisionにて検出した。結果を図５に示す。
【００６３】
図５に示すように、スライドグラス全面のスポットから発光が得られ、また発光量は抗原の濃度に依存していた。このことから、スライドグラス全面に対して目的の反応が完遂しており、ビオチン化抗体溶液、アルカリホスファターゼ溶液が自動化反応においてスライドグラス全面に均一に広がっていることが分かった。このことは、アルミナナノ粒子を用いた枠処理が、上記２種類の溶液を安定的かつ均一に維持する効果を有することを示している。
【００６４】
なお、従来法のシャーレでは、スライドグラス(JIS規格76×26mm)の大きさでは５ｍｌの水溶液を要するのに対し、本法を用いることで必要量を1mｌ以下にすることができた。また、ロッシュダイアグノスティクス社の自動免疫染色装置で免疫の自動反応（免疫組織染色、抗体チップ反応、ハイブリダイゼーション反応を含む）について、本法を施したスライドグラスを用いて行うと、反応面にカバースリップ(油膜)が接することなくスライドグラス面全面に対して均一な反応が進行し、良好な結果が得られることもわかった。また、第２の領域を形成することで当該領域に囲繞される第１の領域全体を使うことができるので、効率的にスライドグラスを利用することができることもわかった。
【図１】
2012181068.tif 000004
【図３】
2012181068.tif 000005
【図４】
2012181068.tif 000006
【図２】
2012181068.tif 000007
【図５】
2012181068.tif 000008